(57)【要約】【課題】吐出信頼性及び再分散性に優れたインクジェット記録用水系インクの提供。【解決手段】顔料を含有する水不溶性ビニルポリマーのポリマー粒子の水分散体を含有する水系インクであって、水不溶性ビニルポリマーが、少なくとも脂環式（メタ）アクリレート（Ａ）と、マクロマー（Ｂ）と、塩生成基含有モノマー（Ｃ）が共重合された水不溶性ビニルポリマーであるインクジェット記録用水系インク。【選択図】  なし【特許請求の範囲】
【請求項１】
顔料を含む水不溶性ビニルポリマー粒子の水分散体を含有する水系インクであって、水不溶性ビニルポリマーが、少なくとも脂環式（メタ）アクリレート（Ａ）と、マクロマー（Ｂ）と、塩生成基含有モノマー（Ｃ）が共重合された水不溶性ビニルポリマーであるインクジェット記録用水系インク。
【請求項２】
脂環式（メタ）アクリレート（Ａ）が、単環式（メタ）アクリレート、イソボルニル（メタ）アクリレート、ノルボルニル（メタ）アクリレート及びアダマンチル（メタ）アクリレートから選ばれた１種以上である請求項１記載のインクジェット記録用水系インク。
【請求項３】
マクロマーが、片末端に重合性官能基を有するスチレン系マクロマーである請求項１又は２記載のインクジェット記録用水系インク。
【請求項４】
水不溶性ビニルポリマーが、末端にイオン性基を有するものである請求項１〜３のいずれかに記載のインクジェット記録用水系インク。
【請求項５】
水不溶性ビニルポリマーが、末端に２以上の水酸基を有するものである請求項１〜４記載のインクジェット記録用水系インク。
【請求項６】
請求項１〜５のいずれかに記載のインクジェット記録用水系インクの製造方法であり、
少なくとも脂環式（メタ）アクリレート（Ａ）と、マクロマー（Ｂ）と、塩生成基含有モノマー（Ｃ）を共重合して水不溶性ビニルポリマーを得るとき、連鎖移動剤としてイオン性基を有する連鎖移動剤を用いて重合するか、又は連鎖移動剤として２以上の水酸基を有する連鎖移動剤を用いて重合する、インクジェット記録用水系インクの製造方法。
【発明の詳細な説明】
【０００１】
【発明の属する技術分野】
本発明は、インクジェット記録用水系インク及びその製造方法に関する。
【０００２】
【従来の技術】
インクジェット記録方式は、非常に微細なノズルからインク液滴を記録部材に直接吐出し、付着させて文字や画像を得る記録方式である。この方式によれば、使用する装置が低騒音で操作性がよいという利点を有するのみならず、カラー化が容易であり、かつ記録部材として普通紙を使用することができるという利点があるため、広く用いられている。インクジェットプリンタに使用されるインクには、耐水性や耐光性を向上させるため、近年、水系顔料インクが使用されている。
【０００３】
顔料系インクに用いられる顔料は、発色性の観点から有機顔料が用いられることが多いが、有機顔料の多くはその表面が疎水的であるため、水系媒体に安定的に分散させることが難しい。そこで、インク中で顔料を安定的に分散させるため、通常、顔料を高分子分散剤等とともに混合する方法、顔料に官能基を導入する方法、顔料微粒子をカプセル化する方法等が知られている。
【０００４】
また、吐出を安定化し、最適な印字品質を得るためにインク組成物の粘度、表面張力を調整する必要があり、インク中に浸透剤、界面活性剤等が添加される。
【０００５】
顔料の分散安定性を向上させることを目的として、（イ）側鎖に脂肪族縮合環構造を有する自己分散性アクリル系共重合体を用いた水性顔料組成物（例えば、特許文献１参照）、（ロ）末端分岐疎水性セグメントを有する親水性、又は両親媒性ポリマー鎖を含む分散剤（例えば、特許文献２参照）、（ハ）マクロマーを共重合した水不溶性ビニルポリマーを用いた水系インク（例えば、特許文献３参照）等が提案されている。
【０００６】
しかしながら、前記（イ）の側鎖に脂肪族縮合環構造を有する自己分散性アクリル系共重合体を用いた場合、顔料の分散安定性は向上するが、再分散性が不十分で、印字品質が損なわれることがある。
【０００７】
また、前記（ロ）の末端分岐疎水性セグメントを有する親水性、又は両親媒性ポリマー鎖を含む分散剤を用いた場合、再分散性の向上が期待されるが、吐出信頼性が不十分な場合がある。
【０００８】
更に、前記（ハ）のマクロマーを共重合したポリマーを用いた水系インクでは、吐出信頼性は十分であるが、再分散性が不十分な場合がある。
【０００９】
再分散性を向上させるために、水溶性ポリマーを用いた顔料分散体（例えば、特許文献４参照）が提案されているが、ポリマーの親水性が高いため、印刷した際には所望する印字濃度が得られないことがあるのみならず、耐水性が低い、親水性によりインク粘度が高くなるため、安定した吐出性が確保できなくなる等の欠点がある。
【００１０】
以上のとおり、従来技術では吐出信頼性、再分散性を両立できる水系インクを得ることはできなかった。
【００１１】
【特許文献１】
特開２００３−１５５４３６号公報
【特許文献２】
特表２００２−５３２２４２号公報
【特許文献３】
国際公開第００／３９２２６号公報（２０００）
【特許文献４】
特開平５−１７９１８３号公報
【００１２】
【発明が解決しようとする課題】
本発明は、吐出信頼性や再分散性に優れたインクジェット記録用水系インク及びその製造方法を提供することを課題とする。
【００１３】
【課題を解決するための手段】
本発明は、課題の解決手段として、顔料を含む水不溶性ビニルポリマー粒子の水分散体を含有する水系インクであって、水不溶性ビニルポリマーが、少なくとも脂環式（メタ）アクリレート（Ａ）と、マクロマー（Ｂ）と、塩生成基含有モノマー（Ｃ）が共重合された水不溶性ビニルポリマーであるインクジェット記録用水系インクを提供する。
本発明は、他の課題の解決手段として、上記のインクジェット記録用水系インクの製造方法であり、
少なくとも脂環式（メタ）アクリレート（Ａ）と、マクロマー（Ｂ）と、塩生成基含有モノマー（Ｃ）を共重合して水不溶性ビニルポリマーを得るとき、連鎖移動剤としてイオン性基を有する連鎖移動剤を用いて重合するか、又は連鎖移動剤として２以上の水酸基を有する連鎖移動剤を用いて重合する、インクジェット記録用水系インクの製造方法を提供する。
本発明において、「インクジェット記録用水系インク」における「水系」とは、水系インクに含まれる溶媒中、水が最大割合を占めていることを意味するものであり、水１００％でも良いし、前記要件を満たすものであれば、水と１種又は２種以上の有機溶媒との混合物も含まれる。
【００１４】
【発明の実施の形態】
本発明のインクジェット記録用水系インクは、顔料を含む水不溶性ビニルポリマー粒子の水分散体を含有するものである。
顔料を含む水不溶性ビニルポリマー粒子は、少なくとも顔料と水不溶性ビニルポリマーにより粒子が形成されているものであれば粒子形態は特に制限されるものではなく、例えば、水不溶性ビニルポリマーに顔料が内包された粒子形態、水不溶性ビニルポリマーに顔料が均一に分散された粒子形態、水不溶性ビニルポリマーに顔料が内包されているが、粒子表面に一部の顔料が露出された粒子形態等が含まれる。
【００１５】
＜顔料＞
顔料は、有機顔料及び無機顔料のいずれであってもよく、必要に応じて、それらに体質顔料を併用することもできる。体質顔料としては、シリカ、炭酸カルシウム、タルク等が挙げられる。
【００１６】
有機顔料としては、例えば、アゾ顔料、ジスアゾ顔料、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料等が挙げられる。
【００１７】
好ましい有機顔料の具体例としては、Ｃ．Ｉ．ピグメント・イエロー１３，７４，８３，１０９，１１０，１２８，１５１，Ｃ．Ｉ．ピグメント・レッド４８，５７，１２２，１８４，１８８，Ｃ．Ｉ．ピグメント・バイオレット１９，Ｃ．Ｉ．ピグメント・ブルー１５，１５：１，１５：２，１５：３，１５：４，１６，Ｃ．Ｉ．ピグメント・グリーン７，３６等が挙げられる。
【００１８】
無機顔料としては、カーボンブラック、金属酸化物、金属硫化物、金属塩化物等が挙げられる。これらの中ではカーボンブラックが好ましい。カーボンブラックとしては、ファーネスブラック、サーマルランプブラック、アセチレンブラック、チャンネルブラック等が挙げられる。
＜水不溶性ビニルポリマー＞
【００１９】
水不溶性ビニルポリマーは、少なくとも脂環式（メタ）アクリレート（Ａ）、マクロマー（Ｂ）、及び塩生成基含有モノマー（Ｃ）を共重合して得られるものである。なお、本発明の課題を解決できる範囲内で他のモノマーを用いることもできる。
上記モノマーの中でも、脂環式（メタ）アクリレート（Ａ）は、プリンターヘッドへのインクの付着やインク吐出口での目詰まりを起こし難くするため、吐出信頼性を向上させるように作用し、マクロマー（Ｂ）は、再分散性を向上させるように作用するので好ましいものである。
【００２０】
脂環式（メタ）アクリレートとしては、単環式（メタ）アクリレート、二環式（メタ）アクリレート、三環式以上の多環式（メタ）アクリレート等が挙げられる。また、これらの環構造は置換基を有していても良い。なお、本発明において（メタ）アクリレートは、メタクリレートとアクリレートの両方を意味する。
【００２１】
単環式（メタ）アクリレートとしては、シクロプロピル（メタ）アクリレート、シクロブチル（メタ）アクリレート、シクロペンチル（メタ）アクリレート、シクロヘキシル（メタ）アクリレート、シクロヘプチル（メタ）アクリレート、シクロオクチル（メタ）アクリレート、シクロノニル（メタ）アクリレート、シクロデシル（メタ）アクリレート等のシクロアルキル基の炭素数が３〜１０のシクロアルキル（メタ）アクリレート等が挙げられる。これらは、それぞれ単独で又は２種以上を混合して用いることができる。
【００２２】
二環式（メタ）アクリレートとしては、イソボルニル（メタ）アクリレート、ノルボルニル（メタ）アクリレート等が挙げられる。これらは、それぞれ単独で又は２種以上を混合して用いることができる。
【００２３】
三環式（メタ）アクリレートとしては、アダマンチル（メタ）アクリレート、ジシクロペンタニル（メタ）アクリレート等が挙げられる。これらは、それぞれ単独で又は２種以上を混合して用いることができる。
【００２４】
脂環式（メタ）アクリレートの中では、吐出信頼性及び再分散性の観点から、単環式（メタ）アクリレート、イソボルニル（メタ）アクリレート、ノルボルニル（メタ）アクリレート及びアダマンチル（メタ）アクリレートから選ばれた１種以上が好ましく、イソボルニル（メタ）アクリレート及び／又はアダマンチル（メタ）アクリレートが好ましい。
【００２５】
また、本発明においては、上記した脂環式（メタ）アクリレート以外の（メタ）アクリル酸及びその誘導体に脂環式化合物が結合したモノマーを使用することができる。
【００２６】
脂環式化合物としては、ジヒドロ−α−テルピネオール、１−メチル−４−イソプロピル−３−シクロヘキサノール、１−メチル−４−イソプロピル−１，８−シクロヘキサンジオール、１−メチル−４−イソプロピル−１，４−シクロヘキサンジオール、サンテノール、ツイルアルコール、ピノカンフェオール、フェンチルアルコール、イソフェンチルアルコール等のモノテルペノイド系化合物が挙げられる。
【００２７】
マクロマー（Ｂ）としては、片末端に重合性官能基を有し、好ましくは数平均分子量が５００  〜５００，０００、より好ましくは１，０００〜１０，０００  であるマクロマーが挙げられる。
【００２８】
マクロマーとしては、片末端に重合性官能基を有するスチレン系マクロマー、片末端に重合性官能基を有するシリコーン系マクロマー、片末端に重合性官能基を有するメチルメタクリレート系マクロマー、片末端に重合性官能基を有するスチレン・アクリロニトリル系マクロマー、片末端に重合性官能基を有するブチルアクリレート系マクロマー、片末端に重合性官能基を有するイソブチルメタクリレート系マクロマー等が挙げられる。これらの中では、吐出信頼性及び再分散性の観点から、片末端に重合性官能基を有するスチレン系マクロマーが好ましい。
【００２９】
片末端に重合性官能基を有するスチレン系マクロマーとしては、片末端に重合性官能基を有するスチレン単独重合体、及び片末端に重合性官能基を有するスチレンと他のモノマーとの共重合体が挙げられる。
【００３０】
片末端に重合性官能基を有するスチレンと他のモノマーとの共重合体において、他のモノマーとしてはアクリロニトリル等が挙げられる。また、そのスチレンの含有量は、顔料が十分にビニルポリマーに含有されるようにする観点から、好ましくは６０重量％以上、より好ましくは７０重量％以上である。
【００３１】
片末端に重合性官能基を有するスチレン系マクロマーの中では、片末端に重合性官能基としてアクリロイルオキシ基又はメタクリロイルオキシ基を有するスチレン系マクロマーが好ましい。
【００３２】
商業的に入手しうるスチレン系マクロマーとしては、東亜合成（株）製のＡＳ−６、ＡＳ−６Ｓ，  ＡＮ−６、ＡＮ−６Ｓ，  ＨＳ−６、ＨＳ−６Ｓ等が挙げられる。
【００３３】
なお、マクロマーの数平均分子量は、溶媒として１ｍｍｏｌ／Ｌ  のドデシルジメチルアミン含有クロロホルムを用いたゲルパーミエーションクロマトグラフィーにより、標準物質としてポリスチレンを用いて測定される。
【００３４】
塩生成基含有モノマー（Ｃ）としては、カチオン性モノマー及びアニオン性モノマーが挙げられる。
【００３５】
カチオン性モノマーとしては、不飽和３級アミン含有モノマー、不飽和アンモニウム塩含有モノマー等が挙げられる。
【００３６】
不飽和３級アミン含有モノマーとしては、Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリルアミド、Ｎ，Ｎ−ジメチルアリールアミン、ビニルピロリドン、２−ビニルピリジン、４−ビニルピリジン、２−メチル−６−ビニルピリジン、５−エチル−２−ビニルピリジン等が挙げられる。これらは、それぞれ単独で又は２種以上混合して用いることができる。
【００３７】
不飽和アンモニウム塩含有モノマーとしては、Ｎ，Ｎ−ジメチルアミノエチル（メタ）アクリレート四級化物、Ｎ，Ｎ−ジエチルアミノエチル（メタ）アクリレート四級化物、Ｎ，Ｎ−ジメチルアミノプロピル（メタ）アクリレート四級化物等が挙げられる。これらは、それぞれ単独で又は２種以上混合して用いることができる。
【００３８】
カチオン性モノマーの中では、Ｎ，Ｎ−ジメチルアミノエチル（メタ）アクリレート、Ｎ−Ｎ−ジメチルアミノプロピル（メタ）アクリルアミド及びビニルピロリドンが好ましい。
【００３９】
アニオン性モノマーの代表例としては、不飽和カルボン酸モノマー、不飽和スルホン酸モノマー、不飽和リン酸モノマー等が挙げられる。
【００４０】
不飽和カルボン酸モノマーとしては、アクリル酸、メタクリル酸、クロトン酸、イタコン酸、マレイン酸、フマル酸、シトラコン酸、２−メタクリロイルオキシメチルコハク酸、それらの無水物及び塩等が挙げられる。これらは、それぞれ単独で又は２種以上を混合して用いることができる。
【００４１】
不飽和スルホン酸モノマーとしては、スチレンスルホン酸、２−アクリルアミド−２−メチルプロパンスルホン酸、３−スルホプロピル（メタ）アクリル酸エステル、ビス−（３−スルホプロピル）−イタコン酸エステル及びそれらの塩、その他２−ヒドロキシエチル（メタ）アクリル酸の硫酸モノエステル及びそれらの塩が挙げられる。これらは、それぞれ単独で又は２種以上を混合して用いることができる。
【００４２】
不飽和リン酸モノマーとしては、ビニルホスホン酸、ビニルホスフェート、ビス（メタアクリロキシエチル）ホスフェート、ジフェニル−２−アクリロイロキシエチルホスフェート、ジフェニル−２−メタクリロイロキシエチルホスフェート、ジブチル−２−アクリロイロキシエチルホスフェート、ジブチル−２−メタクリロイロキシエチルホスフェート、ジオクチル−２−（メタ）アクリロイロキシエチルホスフェート等が挙げられる。これらは、それぞれ単独で又は２種以上を混合して用いることができる。
【００４３】
アニオン性モノマーの中では、インク粘度及び吐出性の観点から、不飽和カルボン酸モノマーが好ましく、アクリル酸及びメタクリル酸がより好ましい。
【００４４】
また、脂環式（メタ）アクリレート（Ａ）、マクロマー（Ｂ）及び塩生成基含有モノマー（Ｃ）と共重合可能なモノマー（Ｄ）を共重合しても良い。その例としては、（メタ）アクリル酸エステル、芳香環含有モノマー、水酸基含有モノマー、及び一般式（Ｉ）：ＣＨ２＝Ｃ（Ｒ１）ＣＯＯ（Ｒ２Ｏ）ｐＲ３    （Ｉ）
（式中、Ｒ１は水素原子又は低級アルキル基、Ｒ２はヘテロ原子を有していてもよい炭素数１〜３０の２価の炭化水素基、Ｒ３はヘテロ原子を有していてもよい炭素数１〜３０の１価の炭化水素基、ｐは１〜６０の数を示す）
で表されるモノマー等が挙げられる。これらは、それぞれ単独で又は２種以上を混合して用いることができる。
共重合可能なモノマー（Ｄ）は、耐水性、耐擦過性の観点から、アルキル（メタ）アクリレート、芳香環含有モノマーから選ばれた少なくとも１種が含有されていることが好ましい。
【００４５】
アルキル（メタ）アクリレートとしては、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、ヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート、ベヘニル（メタ）アクリレート等のエステル部分が炭素数１〜２２のアルキル基である（メタ）アクリレート類が挙げられる。これらは、それぞれ単独で又は２種以上を混合して用いることができる。
なお、前記（イソ又はターシャリー）及び（イソ）は、これらの基が存在している場合とそうでない場合の双方を意味し、これらの基が存在していない場合にはノルマルを示す。
【００４６】
芳香環含有モノマーとしては、耐水性の観点から、スチレン、ビニルナフタレン、α―メチルスチレン、ビニルトルエン、エチルビニルベンゼン、４−ビニルビフェニル、１，１−ジフェニルエチレン、ベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート、２−アクリロイロキシエチルフタル酸及びネオペンチルグリコールアクリル酸安息香酸エステル等が挙げられ、これらは、それぞれ単独で又は２種以上を混合して用いることができる。これらの中ではスチレン、α−メチルスチレン、ビニルトルエン及びビニルナフタレンからなる群より選ばれた少なくとも１種が、耐水性及び耐擦過性の観点からより好ましい。
【００４７】
水酸基含有モノマーとしては、２−ヒドロキシエチル（メタ）アクリレート、３−ヒドロキシプロピル（メタ）アクリレート、ポリエチレングリコール（ｎ＝２〜３０）（メタ）アクリレート、ポリ（エチレングリコール（ｎ＝１〜１５）・プロピレングリコール（ｎ＝１〜１５））（メタ）アクリレート等が挙げられる。これらの中では、２−ヒドロキシエチル（メタ）アクリレートが好ましい。
一般式（Ｉ）において、Ｒ１は水素原子又は低級アルキル基であり、低級アルキル基としては、炭素数１〜４のアルキル基が挙げられる。
【００４８】
一般式（Ｉ）において、Ｒ２はヘテロ原子を有していてもよい炭素数１〜３０の２価の炭化水素基であり、ヘテロ原子としては、窒素原子、酸素原子、ハロゲン原子及び硫黄原子等が挙げられる。
【００４９】
Ｒ２としては、置換基を有していてもよい炭素数６〜３０の芳香族環、置換基を有していてもよい炭素数３〜３０のヘテロ環、及び置換基を有していてもよい炭素数１〜３０のアルキレン基が挙げられ、これらの環又は基は２種以上を組合わせたものであってもよい。置換基としては、炭素数６〜２９の芳香族環、炭素数３〜２９のヘテロ環、炭素数１〜２９のアルキル基、ハロゲン原子、アミノ基等が挙げられる。
【００５０】
Ｒ２の好適な例としては、炭素数１〜２４の置換基を有していてもよいフェニレン基、炭素数１〜３０、好ましくは炭素数１〜２０の脂肪族アルキレン基、芳香族環を有する炭素数７〜３０のアルキレン基及びヘテロ環を有する炭素数４〜３０のアルキレン基が挙げられる。
【００５１】
Ｒ２Ｏ基の好適な例としては、エチレンオキサイド基、（イソ）プロピレンオキサイド基、テトラメチレンオキサイド基、ヘプタメチレンオキサイド基、ヘキサメチレンオキサイド基及びこれらアルキレンオキサイドの１種以上の組合せからなる炭素数２〜７のアルキレンオキサイド基やフェニレンオキサイド基が挙げられる。
【００５２】
一般式（Ｉ）において、Ｒ３はヘテロ原子を有していてもよい炭素数１〜３０の１価の炭化水素基であり、ヘテロ原子としては、窒素原子、酸素原子及び硫黄原子等が挙げられる。
【００５３】
Ｒ３としては、置換基を有していてもよい炭素数６〜３０の芳香族環、置換基を有していてもよい炭素数３〜３０のヘテロ環、又は置換基を有していてもよい炭素数１〜３０のアルキル基が挙げられる。置換基としては、炭素数６〜２９の芳香族環、炭素数４〜２９のヘテロ環、ハロゲン原子、アミノ基等が挙げられる。
Ｒ３の好適な例としては、フェニル基、炭素数１〜３０、好ましくは炭素数１〜２０の脂肪族アルキル基、芳香族環を有する炭素数７〜３０のアルキル基及びヘテロ環を有する炭素数４〜３０のアルキル基が挙げられる。
【００５４】
Ｒ３のより好適な例としては、メチル基、エチル基、（イソ）プロピル基、（イソ）ブチル基、（イソ）ペンチル基、（イソ）ヘキシル基等の炭素数１〜６のアルキル基、フェニル基等が挙げられる。
一般式（Ｉ）において、ｐは１〜６０の数であるが、中でも１〜３０の数が好ましい。
【００５５】
一般式（Ｉ）で表されるモノマーとしては、メトキシポリエチレングリコール（１〜３０：一般式（Ｉ）中のｐの値を示す。以下同じ）（メタ）アクリレート、メトキシポリテトラメチレングリコール（１〜３０）（メタ）アクリレート、エトキシポリエチレングリコール（１〜３０）（メタ）アクリレート、（イソ）プロポキシポリエチレングリコール（１〜３０）（メタ）アクリレート、ブトキシポリエチレングリコール（１〜３０）（メタ）アクリレート、メトキシポリプロピレングリコール（１〜３０）（メタ）アクリレート、メトキシ（エチレングリコール・プロピレングリコール共重合）（１〜３０、その中のエチレングリコール：１〜２９）（メタ）アクリレート等が挙げられ、これらはそれぞれ単独で又は２種以上を混合して使用することができる。これらの中では、メトキシポリエチレングリコール（１〜３０）（メタ）アクリレートが好ましい。なお、「（イソ）プロポキシ」は、ｎ−プロポキシ又はイソプロポキシを示す。
【００５６】
次に、上記した各モノマーを用いた水不溶性ビニルポリマーの製造方法を説明する。この製造方法においては、モノマーの重合反応時に連鎖移動剤を用いることで、インクジェット記録用水系インクの再分散性を向上させることができる。
脂環式（メタ）アクリレート（Ａ）の使用量は、吐出信頼性、再分散性、耐水性の観点から、好ましくは２５〜７５重量％、より好ましくは３０〜７０重量％、更に好ましくは３５〜６５重量％である。
【００５７】
マクロマー（Ｂ）の使用量は、吐出信頼性、再分散性の観点から好ましくは、３〜３０重量％、より好ましくは５〜２５重量％、更に好ましくは７〜２０重量％である。
【００５８】
塩生成基含有モノマー（Ｃ）の使用量は再分散性、耐水性の観点から、好ましくは５〜２５重量％、より好ましくは７〜２２重量％、更に好ましくは１０〜２２重量％である。
【００５９】
共重合可能なモノマー（Ｄ）を使用する場合の使用量は、吐出信頼性、再分散性の観点から、好ましくは５  〜７０重量％、より好ましくは１０〜５０重量％、更に好ましくは１５〜４０重量％である。
モノマーの重合法としては、バルク重合法、溶液重合法、懸濁重合法、乳化重合法等が挙げられる。これらの重合法の中では、溶液重合法が好ましい。
溶液重合法で用いる溶媒としては極性有機溶媒が好ましく、水混和性有機溶媒を水と混合して用いることもできる。有機溶媒としては、メタノール、エタノール、プロパノール等の炭素数１〜３の脂肪族アルコール；アセトン、メチルエチルケトン、メチルイソブチルケトン等のケトン類；酢酸エチル等のエステル類等が挙げられる。これらの中では、メタノール、エタノール、アセトン、メチルエチルケトン又はこれらと水との混合物が好ましい。
【００６０】
ラジカル重合開始剤としては、２，  ２’  −アゾビスイソブチロニトリル、２，  ２’−アゾビス（２，  ４−ジメチルバレロニトリル）、ジメチル−２，  ２’  −アゾビスブチレート、２，  ２’  −アゾビス（２−メチルブチロニトリル）、１，  １’  −アゾビス（１−シクロヘキサンカルボニトリル）等のアゾ化合物が好適である。また、ｔ−ブチルペルオキシオクトエート、ジ−ｔ−ブチルペルオキシド、ジベンゾイルオキシド等の有機過酸化物を使用することもできる。
【００６１】
重合開始剤の量は、モノマー混合物１モルあたり、好ましくは０．００１  〜５モル、より好ましくは０．０１〜２モルである。
【００６２】
モノマーの重合の際には、イオン性基を有する連鎖移動剤又は２以上の水酸基を有する連鎖移動剤を添加する。
イオン性基を有する連鎖移動剤としては、連鎖移動を起こす官能基及びイオン性基を有するものであれば良い。連鎖移動を起こす官能基としては、メルカプト基、ジスルフィド基等が挙げられるが、中でもメルカプト基が好ましい。イオン性基を有する連鎖移動剤におけるイオン性基の数には制限がなく、その数は２以上であっても良い。
【００６３】
イオン性基を有する連鎖移動剤としては、チオグリコール酸、メルカプトプロピオン酸、メルカプトコハク酸、チオ乳酸、４，４’−ジチオブチリック酸、３，３’−ジチオプロピオン酸、ジチオグリコール等の連鎖移動剤が挙げられる。これらの連鎖移動剤は、それぞれ単独で又は２種以上を混合して用いることができる。
インクジェット記録用水系インクに優れた再分散性を付与する観点から、これらの連鎖移動剤の中では、チオグリコール酸、メルカプトプロピオン酸、メルカプトコハク酸がより好ましく、片末端に２個のイオン性基を与える連鎖移動剤であるメルカプトコハク酸が最も好ましい。
【００６４】
イオン性基を有する連鎖移動剤の量は、再分散性を付与する観点から、重合に供される全モノマー１００重量部に対して、好ましくは０．００１〜１０重量部、より好ましくは０．１〜５重量部、更に好ましくは０．２〜４重量部である。
【００６５】
２以上の水酸基を有する連鎖移動剤としては、グリセリン、ジグリセリン、トリグリセリン、テトラグリセリン、トリメチロールエタン、トリメチロールプロパン、トリメチロールブタン、１，２，６−ヘキサントリオール、２−エチル−２−（ヒドロキシメチル）−１，３プロパンジオール、２−メチル−２−（ヒドロキシメチル）−１，３プロパンジオール、ペンタエリスリトール、エリスリトール、Ｄ−，Ｌ−及びＤＬ−トレイトール、アドニトール、Ｄ−及びＬ−アラビトール、キシリトール、ズルシトール、Ｌ−イジトール、Ｄ−マンニトール及びＤ−ソルビトール等のモノメルカプト化物が挙げられる。
【００６６】
モノマーの重合条件は、使用するラジカル重合開始剤、モノマー、溶媒の種類等によって異なる。通常、重合温度は、好ましくは３０〜１００  ℃、より好ましくは５０〜８０℃である。重合時間は、好ましくは１〜２０時間である。重合雰囲気は、窒素ガス雰囲気、アルゴン等の不活性ガス雰囲気であることが好ましい。
【００６７】
重合反応の終了後、反応溶液から再沈澱、溶媒留去等の公知の方法により、生成した水不溶性ビニルポリマーを単離することができる。得られた水不溶性ビニルポリマーは、再沈澱を繰り返したり、膜分離、クロマトグラフ法、抽出法等により、未反応のモノマー等を除去して精製することができる。
【００６８】
以上の製造方法により得られる水不溶性ビニルポリマーの平均分子量は、印字濃度及び吐出信頼性の観点から、好ましくは３，０００〜１００，０００、より好ましくは５，０００〜５０，０００である。
＜顔料を含む水不溶性ビニルポリマー粒子の水分散体＞
【００６９】
顔料を含む水不溶性ビニルポリマー粒子の水分散体を得る方法としては、水不溶性ビニルポリマーを有機溶媒に溶解させ、顔料、水、中和剤及び必要に応じて界面活性剤を加えて混練した後、必要に応じて水で希釈し、有機溶媒を留去して水系にする方法が好ましい。
【００７０】
有機溶媒としては、アルコール系溶媒、ケトン系溶媒及びエーテル系溶媒が好ましく、それらの中では、親水性有機溶媒がより好ましい。
【００７１】
アルコール系溶媒としては、メタノール、エタノール、イソプロパノール、ｎ−ブタノール、第３級ブタノール、イソブタノール、ジアセトンアルコール等が挙げられる。
【００７２】
ケトン系溶媒としては、アセトン、メチルエチルケトン、ジエチルケトン、メチルイソブチルケトン等が挙げられる。エーテル系溶媒としては、ジブチルエーテル、テトラヒドロフラン、ジオキサン等が挙げられる。これらの溶媒の中では、イソプロパノール、アセトン及びメチルエチルケトンが好ましい。
【００７３】
また、必要により、前記有機溶媒と高沸点親水性有機溶媒とを併用してもよい。高沸点親水性有機溶媒としては、フェノキシエタノール、エチレングリコールモノメチルエーテル、ジエチレングリコールモノメチルエーテル、ジエチレングリコールモノエチルエーテル、ジエチレングリコールジエチルエーテル等が挙げられる。
【００７４】
中和剤として、塩生成基の種類に応じて酸又は塩基を使用することができる。酸としては、塩酸、硫酸等の無機酸、酢酸、プロピオン酸、乳酸、コハク酸、グリコール酸、グルコン酸、グリセリン酸等の有機酸が挙げられる。塩基としては、トリメチルアミン、トリエチルアミン等の３級アミン類、アンモニア、水酸化ナトリウム、水酸化カリウム等が挙げられる。
【００７５】
中和度には、特に限定がない。通常、得られる水分散体の液性が中性、例えば、ｐＨが４．５  〜１０であることが好ましい。
なお、塩生成基を中和させた後の水不溶性ビニルポリマーの２５℃での水に対する溶解度は、水系インクの低粘度化の観点から１０重量％以下が好ましく、５重量％以下がより好ましく、１重量％以下であることが更に好ましい。
【００７６】
顔料の量は、印字濃度及びポリマー粒子中への含有させやすさの観点から、水不溶性ビニルポリマー１００  重量部に対して、好ましくは２０〜１２００重量部、より好ましくは５０〜９００  重量部である。
【００７７】
顔料を含む水不溶性ビニルポリマー粒子の平均粒径は、ノズルの目詰まり防止及び分散安定性の観点から、好ましくは０．０１〜０．５０μｍ、より好ましくは０．０２〜０．３０μｍ、更に好ましくは０．０５〜０．２０μｍである。
＜インクジェット記録用水系インク＞
【００７８】
インクジェット記録用水系インクにおける顔料を含む水不溶性ビニルポリマー粒子の量は、通常、印字濃度及び吐出安定性の観点から、好ましくは０．５  〜３０重量％、より好ましくは１〜２０重量％、更に好ましくは２〜１５重量％となるように調整することが望ましい。
【００７９】
本発明のインクジェット記録用水系インクには、必要に応じて、分散剤、消泡剤、防黴剤、キレート剤等の添加剤を含有させることができ、水の含有量は、４０〜９０重量％が好ましい。
【００８０】
湿潤剤としては、エチレングリコール、プロピレングリコール、ジエチレングリコール、トリエチレングリコール、ポリエチレングリコール、グリセリン、ジエチレングリコールジエチルエーテル、ジエチレングリセリンモノｎ−ブチルエーテル等の多価アルコール及びそのエーテル、アセテート類、Ｎ−メチル−２−ピロリドン、１，３−ジメチルイミダゾリジノン等の含窒素化合物等が挙げられる。水系インク中における湿潤剤の量は、好ましくは０．１  〜５０重量％、より好ましくは０．１  〜３０重量％である。
【００８１】
分散剤としては、アニオン系、ノニオン系、カチオン系、両性系の分散剤を用いることができる。
【００８２】
【実施例】
製造例１〜２、比較製造例１〜３
反応容器に滴下ロート及びジムロート冷却管を装着し、窒素ガス置換を十分に行った後、反応容器内に、メチルエチルケトン２０重量部及び重合連鎖移動剤を、表１の初期仕込みモノマー欄に示すように仕込み、滴下ロートに表１の滴下モノマー欄に示すようにビニルモノマー及び重合連鎖移動剤、メチルエチルケトン８０重量部及び２，２’−アゾビス（２，４−ジメチルバレロニトリル）２重量部を仕込み、混合溶液を得た。
【００８３】
窒素雰囲気下、反応容器内の混合溶液を攪拌しながら６５℃まで昇温し、滴下ロート中の混合溶液を３時間かけて徐々に滴下した。滴下終了から６５℃で２時間経過後、２，２’−アゾビス（２，４−ジメチルバレロニトリル）０．３重量部をメチルエチルケトン６重量部に溶解した溶液を加え、更に６５℃で２時間、７０℃で２時間熟成させ、ポリマー溶液を得た。
【００８４】
得られたポリマー溶液の一部を、減圧下、１０５℃で２時間乾燥させ、溶媒を除去することによって粗ポリマー乾燥物を得た。乾燥物を標準物質としてポリスチレン、溶媒としてテトラヒドロフランを用いたゲルパーミエーションクロマトグラフィーにより重量平均分子量を測定した。結果を表１に示す。
【００８５】
得られたポリマー溶液の濃度をメチルエチルケトンで５０重量％の濃度に調製した。この５０％ポリマー溶液３０重量部に中和剤（２０  ％水酸化ナトリウム水溶液）を所定量加えて塩生成基を中和し、更にＰｉｇｍｅｎｔ  Ｒｅｄ  １２２〔大日本インキ化学工業（株）製、商品名：Ｆａｓｔｏｇｅｎ  Ｓｕｐｅｒ  Ｍａｇｅｎｔａ  ＲＧ〕４５重量部を加え、３本ロールミルで混錬した。混錬物をイオン交換水１００重量部に分散した。
【００８６】
得られた分散物から減圧下、６０℃で有機溶媒を完全に除去し、更に水を除去することにより濃縮し、固形分濃度が２０重量％の顔料含有ビニルポリマー粒子の水分散体を得た。
【００８７】
【表１】
2005023247.tif 000002
【００８８】
実施例１〜２及び比較例１〜３
製造例１〜２及び比較製造例１〜３で得られた顔料含有ビニルポリマー粒子の水分散体、グリセリン、トリエチレングリコールモノブチルエーテル、アセチレングリコール・ポリエチレンオキサイド付加物（川研ファインケミカル（株）製、商品名：アセチレノールＥＨ）及びイオン交換水を表１に示す割合（重量％）で混合し、得られた混合液を０．２μｍのフィルター〔アセチルセルロース膜、外径：２．５ｃｍ  、富士写真フイルム（株）製〕を取り付けた容量２５ｍＬの針なしシリンジ〔テルモ（株）製〕で濾過し、粗大粒子を除去し、水系インクを得た。
【００８９】
＜評価方法＞
（１）吐出信頼性
吐出信頼性は、インクジェットプリンター〔セイコーエプソン（株）製、型番：ＥＭ−９３０Ｃ〕を用い、ＰＰＣ用再生紙〔日本加工製紙（株）製〕にテキスト及びベタパターンを含む文書を連続で１００枚印字し、その後、インクカートリッジのヘッドの部分を目視により観察するとともに、試験前後の印刷物の印字状態（シャープさ及びカスレ）を以下の評価基準に基づいて評価した。
【００９０】
（評価基準）
○：プリンターヘッドへの水分散体の固着物の付着、インク吐出口での目詰まりが全く認められず、印字物もシャープでカスレがない。
△：プリンターヘッドへ水分散体の固着物が僅かに付着し、インク吐出口での目詰まりが僅かに認められ、印字物が僅かにカスレを生じる。
×：プリンターヘッドへ水分散体の固着物が付着し、更にインク吐出口に目詰まりが認められ、印字物がカスレて印字内容が読み取りづらい。
【００９１】
（２）再分散性
実施例１及び比較例１〜３で得られた水系インクをガラス製のシャーレに数滴落し、６０℃で１２時間乾燥させた。乾燥後、再びインクを滴下して、乾燥物を湿潤させたときの様子を目視で観察し、以下の評価基準に基づいて評価した。
【００９２】
（評価基準）
○：乾燥物が再び液状になり、固形物は残らない。
△：乾燥物の一部が液状になるが、固形物が一部残る。
×：乾燥物は湿潤するものの、固形物のまま残る。
【００９３】
【表２】
2005023247.tif 000003
【００９４】
表２に示された結果から、実施例で得られた水系インクは、吐出信頼性、再分散性に優れたものであることが分かる。
【００９５】
【発明の効果】
本発明のインクジェット記録用水系インクは、吐出信頼性及び再分散性に優れている。